(57)【要約】  本発明は、被消臭物の臭気を抑制できる臭気抑制方法を提供する。また、組成物、ワイパー、及び、スプレーを提供する。本発明の臭気抑制方法は、第１の金属を含有する無機物、並びに、第１の金属とは異なる第２の金属を含有する無機物、及び、第２の金属を含有する有機物からなる群から選択される少なくとも１種を含有する組成物と、クレブシエラ属、シトロバクター属、エンテロバクター属、プロテウス属、シュードモナス属、セラチア属、及び、モルガネラ属からなる群から選択される少なくとも１種類の細菌を含有する被消臭物と、を接触させて、細菌に由来する臭気を抑制する。【特許請求の範囲】
【請求項１】
第１の金属を含有する無機物、並びに、
前記第１の金属とは異なる第２の金属を含有する無機物、及び、前記第２の金属を含有する有機物からなる群から選択される少なくとも１種を含有する組成物と、
クレブシエラ属、シトロバクター属、エンテロバクター属、プロテウス属、シュードモナス属、セラチア属、及び、モルガネラ属からなる群から選択される少なくとも１種類の細菌を含有する被消臭物と、を接触させて、前記細菌に由来する臭気を抑制する臭気抑制方法。
【請求項２】
前記第１の金属を含有する無機物が、前記第１の金属の単体、前記第１の金属の酸化物、及び、無機担体と前記無機担体に担持された前記第１の金属とを有する金属担持無機担体からなる群から選択される少なくとも１種である、請求項１に記載の臭気抑制方法。
【請求項３】
前記第２の金属を含有する無機物が、前記第２の金属の単体、前記第２の金属の酸化物、及び、無機担体と前記無機担体に担持された前記第２の金属とを有する金属担持無機担体からなる群から選択される少なくとも１種である、請求項１又は２に記載の臭気抑制方法。
【請求項４】
前記組成物が、前記第２の金属を含有する無機物を含有し、
前記第１の金属が銀であり、前記第２の金属が銅である、請求項１〜３のいずれか一項に記載の臭気抑制方法。
【請求項５】
前記組成物が、更に、水、及び、アルコールからなる群から選択される少なくとも１種を含有する、請求項１〜４のいずれか一項に記載の臭気抑制方法。
【請求項６】
前記組成物が、前記第２の金属を含有する無機物を含有し、
前記第１の金属を含有する無機物は、第１の無機担体と前記第１の無機担体に担持された銀とを有する金属担持無機担体であり、前記第２の金属を含有する無機物は、第２の無機担体と前記第２の無機担体に担持された銅とを有する金属担持無機担体である、請求項１〜５のいずれか一項に記載の臭気抑制方法。
【請求項７】
前記組成物が、更に、前記第１の金属、及び、前記第２の金属のいずれとも異なる第３の金属を含有する無機物を含有する、請求項１〜６のいずれか一項に記載の臭気抑制方法。
【請求項８】
前記第３の金属を含有する無機物が、リン原子を含有する、請求項７に記載の臭気抑制方法。
【請求項９】
前記組成物のｐＨが６．５以下である、請求項１〜８のいずれか一項に記載の臭気抑制方法。
【請求項１０】
前記組成物が、更に、親水性バインダー前駆体、及び、親水性バインダーからなる群から選択される親水性成分を含有する、請求項１〜９のいずれか一項に記載の臭気抑制方法。
【請求項１１】
前記親水性成分が、シリケート系化合物、親水性基を有するモノマー、及び、親水性基を有するポリマーからなる群より選ばれる少なくとも１種を含有する、請求項１０に記載の臭気抑制方法。
【請求項１２】
前記組成物が、更に、ノニオン系分散剤、及び、アニオン系分散剤からなる群から少なくとも１種を含有する、請求項１〜１１のいずれか一項に記載の臭気抑制方法。
【請求項１３】
基布と、前記基布に含浸させた前記組成物とを有するワイパーを用いて、前記被消臭物を拭いて、前記組成物と前記被消臭物とを接触させる、請求項１〜１２のいずれか一項に記載の臭気抑制方法。
【請求項１４】
スプレー容器と、前記スプレー容器に収納された前記組成物とを有するスプレーを用いて、前記被消臭物に前記組成物を噴霧して、前記被消臭物と前記組成物とを接触させる、請求項１〜１２のいずれか一項に記載の臭気抑制方法。
【請求項１５】
第１の金属を含有する無機物、並びに、
前記第１の金属とは異なる第２の金属を含有する無機物、及び、前記第２の金属を含有する有機物からなる群から選択される少なくとも１種を含有する膜と、
クレブシエラ属、シトロバクター属、エンテロバクター属、プロテウス属、シュードモナス属、セラチア属、及び、モルガネラ属からなる群から選択される少なくとも１種類の細菌を含有する被消臭物と、を接触させて、前記細菌に由来する臭気を抑制する臭気抑制方法。
【請求項１６】
前記第１の金属を含有する無機物が、前記第１の金属の単体、前記第１の金属の酸化物、及び、無機担体と前記無機担体に担持された前記第１の金属とを有する金属担持無機担体からなる群から選択される少なくとも１種である、請求項１５に記載の臭気抑制方法。
【請求項１７】
前記第２の金属を含有する無機物が、前記第２の金属の単体、前記第２の金属の酸化物、及び、無機担体と前記無機担体に担持された前記第２の金属とを有する金属担持無機担体からなる群から選択される少なくとも１種である、請求項１５又は１６に記載の臭気抑制方法。
【請求項１８】
前記膜が、前記第２の金属を含有する無機物を含有し、
前記第１の金属が銀であり、前記第２の金属が銅である、請求項１５〜１７のいずれか一項に記載の臭気抑制方法。
【請求項１９】
前記膜が、前記第２の金属を含有する無機物を含有し、
前記第１の金属を含有する無機物は、第１の無機担体と前記第１の無機担体に担持された銀とを有する金属担持無機担体であり、前記第２の金属を含有する無機物は、第２の無機担体と前記第２の無機担体に担持された銅とを有する金属担持無機担体である、請求項１５〜１８のいずれか一項に記載の臭気抑制方法。
【請求項２０】
前記膜が、更に、前記第１の金属、及び、前記第２の金属のいずれとも異なる第３の金属を含有する無機物を含有する、請求項１５〜１９のいずれか一項に記載の臭気抑制方法。
【請求項２１】
前記第３の金属を含有する無機物が、更に、リン原子を含有する、請求項２０に記載の臭気抑制方法。
【請求項２２】
前記膜の膜面のｐＨが６．５以下である、請求項１５〜２１のいずれか一項に記載の臭気抑制方法。
【請求項２３】
前記膜が、更に、親水性バインダーを含む、請求項１５〜２２のいずれか一項に記載の臭気抑制方法。
【請求項２４】
前記膜が、更に、ノニオン系分散剤、及び、アニオン系分散剤からなる群から少なくとも１種を含有する、請求項１５〜２３のいずれか一項に記載の臭気抑制方法。
【請求項２５】
第１の金属を含有する無機物、並びに、
前記第１の金属とは異なる第２の金属を含有する無機物、及び、前記第２の金属を含有する有機物からなる群から選択される少なくとも１種を含有し、
クレブシエラ属、シトロバクター属、エンテロバクター属、プロテウス属、シュードモナス属、セラチア属、及び、モルガネラ属からなる群から選択される少なくとも１種類の細菌に由来する臭気の抑制に用いられる、組成物。
【請求項２６】
前記第１の金属を含有する無機物が、前記第１の金属の単体、前記第１の金属の酸化物、及び、無機担体と前記無機担体に担持された前記第１の金属とを有する金属担持無機担体からなる群から選択される少なくとも１種である、請求項２５に記載の組成物。
【請求項２７】
前記第２の金属を含有する無機物が、前記第２の金属の単体、前記第２の金属の酸化物、及び、無機担体と前記無機担体に担持された前記第２の金属とを有する金属担持無機担体からなる群から選択される少なくとも１種である、請求項２５又は２６に記載の組成物。
【請求項２８】
前記第２の金属を含有する無機物を含有し、
前記第１の金属が銀であり、前記第２の金属が銅である、請求項２５〜２７のいずれか一項に記載の組成物。
【請求項２９】
前記組成物が、更に、水、及び、アルコールからなる群から選択される少なくとも１種を含有する、請求項２５〜２８のいずれか一項に記載の組成物。
【請求項３０】
前記第２の金属を含有する無機物を含有し、
前記第１の金属を含有する無機物は、第１の無機担体と前記第１の無機担体に担持された銀とを有する金属担持無機担体であり、前記第２の金属を含有する無機物は、第２の無機担体と前記第２の無機担体に担持された銅とを有する金属担持無機担体である、請求項２５〜２９のいずれか一項に記載の組成物。
【請求項３１】
前記組成物が、更に、前記第１の金属、及び、前記第２の金属のいずれとも異なる第３の金属を含有する無機物を含有する、請求項２５〜３０のいずれか一項に記載の組成物。
【請求項３２】
前記第３の金属を含有する無機物が、更に、リン原子を含有する、請求項３１に記載の組成物。
【請求項３３】
ｐＨが６．５以下である、請求項２５〜３２のいずれか一項に記載の組成物。
【請求項３４】
更に、親水性バインダー前駆体、及び、親水性バインダーからなる群から選択される親水性成分を含有する、請求項２５〜３３のいずれか一項に記載の組成物。
【請求項３５】
前記組成物が、更に、ノニオン系分散剤、及び、アニオン系分散剤からなる群から少なくとも１種を含有する、請求項２５〜３４のいずれか一項に記載の組成物。
【請求項３６】
スプレー容器と、前記スプレー容器に収納された請求項２５〜３５のいずれか一項に記載の組成物とを有するスプレー。
【請求項３７】
基布と、前記基布に含浸された請求項２５〜３５のいずれか一項に記載の組成物とを有するワイパー。
【発明の詳細な説明】
【技術分野】
【０００１】
本発明は、臭気抑制方法、組成物、ワイパー、及び、スプレーに関する。【０００２】
銀を含有し、抗菌性を有する組成物が知られている。例えば、特許文献１には、「銀イオン及び銀コロイド粒子からなる群から選ばれる少なくとも１つを含む銀成分と、添着剤とを含むスプレー用組成物」が記載されている。
【先行技術文献】
【特許文献】
【０００３】
【特許文献１】特開２００６−２８２６２９号公報
【発明の概要】
【発明が解決しようとする課題】
【０００４】
本発明者らは、様々な臭気を有する被消臭物に対して、特許文献１に記載された組成物を適用して、臭気の抑制を試みた。ところが、被消臭物によっては、上記組成物を用いても十分に臭気が抑制できないことを知見した。そこで、本発明は、被消臭物の臭気を抑制できる臭気抑制方法を提供することを課題とする。また、本発明は、組成物、ワイパー、及び、スプレーを提供することも課題とする。
【課題を解決するための手段】
【０００５】
本発明者らは、上記課題を解決すべく鋭意検討した結果、以下の構成により上記課題が解決されるのを見出した。【０００６】
［１］  第１の金属を含有する無機物、並びに、第１の金属とは異なる第２の金属を含有する無機物、及び、第２の金属を含有する有機物からなる群から選択される少なくとも１種を含有する組成物と、クレブシエラ属、シトロバクター属、エンテロバクター属、プロテウス属、シュードモナス属、セラチア属、及び、モルガネラ属からなる群から選択される少なくとも１種類の細菌を含有する被消臭物と、を接触させて、細菌に由来する臭気を抑制する臭気抑制方法。
［２］  第１の金属を含有する無機物が、第１の金属の単体、第１の金属の酸化物、及び、無機担体と無機担体に担持された第１の金属とを有する金属担持無機担体からなる群から選択される少なくとも１種である、［１］に記載の臭気抑制方法。
［３］  第２の金属を含有する無機物が、第２の金属の単体、第２の金属の酸化物、及び、無機担体と無機担体に担持された第２の金属とを有する金属担持無機担体からなる群から選択される少なくとも１種である、［１］又は［２］に記載の臭気抑制方法。
［４］  組成物が、第２の金属を含有する無機物を含有し、第１の金属が銀であり、第２の金属が銅である、［１］〜［３］のいずれかに記載の臭気抑制方法。
［５］  組成物が、更に、水、及び、アルコールからなる群から選択される少なくとも１種を含有する、［１］〜［４］のいずれかに記載の臭気抑制方法。
［６］  組成物が、第２の金属を含有する無機物を含有し、第１の金属を含有する無機物は、第１の無機担体と第１の無機担体に担持された銀とを有する金属担持無機担体であり、第２の金属を含有する無機物は、第２の無機担体と第２の無機担体に担持された銅とを有する金属担持無機担体である、［１］〜［５］のいずれかに記載の臭気抑制方法。
［７］  組成物が、更に、第１の金属、及び、第２の金属のいずれとも異なる第３の金属を含有する無機物を含有する、［１］〜［６］のいずれかに記載の臭気抑制方法。
［８］  第３の金属を含有する無機物が、リン原子を含有する、［７］に記載の臭気抑制方法。
［９］  組成物のｐＨが６．５以下である、［１］〜［８］のいずれかに記載の臭気抑制方法。
［１０］  組成物が、更に、親水性バインダー前駆体、及び、親水性バインダーからなる群から選択される親水性成分を含有する、［１］〜［９］のいずれかに記載の臭気抑制方法。
［１１］  親水性成分が、シリケート系化合物、親水性基を有するモノマー、及び、親水性基を有するポリマーからなる群より選ばれる少なくとも１種を含有する、［１０］に記載の臭気抑制方法。
［１２］  組成物が、更に、ノニオン系分散剤、及び、アニオン系分散剤からなる群から少なくとも１種を含有する、［１］〜［１１］のいずれかに記載の臭気抑制方法。
［１３］  基布と、基布に含浸させた組成物とを有するワイパーを用いて、被消臭物を拭いて、組成物と被消臭物とを接触させる、［１］〜［１２］のいずれかに記載の臭気抑制方法。
［１４］  スプレー容器と、スプレー容器に収納された組成物とを有するスプレーを用いて、被消臭物に組成物を噴霧して、被消臭物と組成物とを接触させる、［１］〜［１２］のいずれかに記載の臭気抑制方法。
［１５］  第１の金属を含有する無機物、並びに、第１の金属とは異なる第２の金属を含有する無機物、及び、第２の金属を含有する有機物からなる群から選択される少なくとも１種を含有する膜と、クレブシエラ属、シトロバクター属、エンテロバクター属、プロテウス属、シュードモナス属、セラチア属、及び、モルガネラ属からなる群から選択される少なくとも１種類の細菌を含有する被消臭物と、を接触させて、細菌に由来する臭気を抑制する臭気抑制方法。
［１６］  第１の金属を含有する無機物が、第１の金属の単体、第１の金属の酸化物、及び、無機担体と無機担体に担持された第１の金属とを有する金属担持無機担体からなる群から選択される少なくとも１種である、［１５］に記載の臭気抑制方法。
［１７］  第２の金属を含有する無機物が、第２の金属の単体、第２の金属の酸化物、及び、無機担体と無機担体に担持された第２の金属とを有する金属担持無機担体からなる群から選択される少なくとも１種である、［１５］又は［１６］に記載の臭気抑制方法。
［１８］  膜が、第２の金属を含有する無機物を含有し、第１の金属が銀であり、第２の金属が銅である、［１５］〜［１７］のいずれかに記載の臭気抑制方法。
［１９］  膜が、第２の金属を含有する無機物を含有し、第１の金属を含有する無機物は、第１の無機担体と第１の無機担体に担持された銀とを有する金属担持無機担体であり、第２の金属を含有する無機物は、第２の無機担体と第２の無機担体に担持された銅とを有する金属担持無機担体である、［１５］〜［１８］のいずれかに記載の臭気抑制方法。
［２０］  膜が、更に、第１の金属、及び、第２の金属のいずれとも異なる第３の金属を含有する無機物を含有する、［１５］〜［１９］のいずれかに記載の臭気抑制方法。
［２１］  第３の金属を含有する無機物が、更に、リン原子を含有する、［２０］に記載の臭気抑制方法。
［２２］  膜の膜面のｐＨが６．５以下である、［１５］〜［２１］のいずれかに記載の臭気抑制方法。
［２３］  膜が、更に、親水性バインダーを含む、［１５］〜［２２］のいずれかに記載の臭気抑制方法。
［２４］  膜が、更に、ノニオン系分散剤、及び、アニオン系分散剤からなる群から少なくとも１種を含有する、［１５］〜［２３］のいずれかに記載の臭気抑制方法。
［２５］  第１の金属を含有する無機物、並びに、第１の金属とは異なる第２の金属を含有する無機物、及び、第２の金属を含有する有機物からなる群から選択される少なくとも１種を含有し、クレブシエラ属、シトロバクター属、エンテロバクター属、プロテウス属、シュードモナス属、セラチア属、及び、モルガネラ属からなる群から選択される少なくとも１種類の細菌に由来する臭気の抑制に用いられる、組成物。
［２６］  第１の金属を含有する無機物が、第１の金属の単体、第１の金属の酸化物、及び、無機担体と無機担体に担持された第１の金属とを有する金属担持無機担体からなる群から選択される少なくとも１種である、［２５］に記載の組成物。
［２７］  第２の金属を含有する無機物が、第２の金属の単体、第２の金属の酸化物、及び、無機担体と無機担体に担持された第２の金属とを有する金属担持無機担体からなる群から選択される少なくとも１種である、［２５］又は［２６］に記載の組成物。
［２８］  第２の金属を含有する無機物を含有し、第１の金属が銀であり、第２の金属が銅である、［２５］〜［２７］のいずれかに記載の組成物。
［２９］  組成物が、更に、水、及び、アルコールからなる群から選択される少なくとも１種を含有する、［２５］〜［２８］のいずれかに記載の組成物。
［３０］  第２の金属を含有する無機物を含有し、第１の金属を含有する無機物は、第１の無機担体と第１の無機担体に担持された銀とを有する金属担持無機担体であり、第２の金属を含有する無機物は、第２の無機担体と第２の無機担体に担持された銅とを有する金属担持無機担体である、［２５］〜［２９］のいずれかに記載の組成物。
［３１］  組成物が、更に、第１の金属、及び、第２の金属のいずれとも異なる第３の金属を含有する無機物を含有する、［２５］〜［３０］のいずれかに記載の組成物。
［３２］  第３の金属を含有する無機物が、更に、リン原子を含有する、［３１］に記載の組成物。
［３３］  ｐＨが６．５以下である、［２５］〜［３２］のいずれかに記載の組成物。
［３４］  更に、親水性バインダー前駆体、及び、親水性バインダーからなる群から選択される親水性成分を含有する、［２５］〜［３３］のいずれかに記載の組成物。
［３５］  膜が、更に、ノニオン系分散剤、及び、アニオン系分散剤からなる群から少なくとも１種を含有する、［２５］〜［３４］のいずれかに記載の組成物。
［３６］  スプレー容器と、スプレー容器に収納された［２５］〜［３５］のいずれかに記載の組成物とを有するスプレー。
［３７］  基布と、基布に含浸された［２５］〜［３５］のいずれかに記載の組成物とを有するワイパー。
【発明の効果】
【０００７】
本発明によれば、被消臭物の臭気を抑制できる臭気抑制方法を提供できる。また、本発明は、組成物、ワイパー、及び、スプレーを提供できる。
【発明を実施するための形態】
【０００８】
以下、本発明について詳細に説明する。
以下に記載する構成要件の説明は、本発明の代表的な実施態様に基づいてなされることがあるが、本発明はそのような実施態様に制限されるものではない。
なお、本明細書における基（原子群）の表記において、置換、及び無置換を記していない表記は、本発明の効果を損ねない範囲で、置換基を有さないものと共に置換基を有するものをも包含するものである。例えば、「アルキル基」とは、置換基を有さないアルキル基（無置換アルキル基）のみならず、置換基を有するアルキル基（置換アルキル基）をも包含するものである。このことは、各化合物についても同義である。
また、本明細書において、「（メタ）アクリレート」はアクリレート、及びメタクリレートの双方、又はいずれかを表し、「（メタ）アクリル」はアクリル、及びメタクリルの双方、又はいずれかを表し、「（メタ）アクリロイル」はアクリロイル、及びメタクリロイルの双方、又はいずれかを表す。
また、本明細書において、「〜」を用いて表される数値範囲は、「〜」の前後に記載される数値を下限値、及び上限値として含む範囲を意味する。
【０００９】
［臭気抑制方法の第１実施形態］
本発明の第１の実施形態に係る臭気抑制方法は、第１の金属を含有する無機物、並びに、第１の金属とは異なる第２の金属を含有する無機物、及び、第２の金属を含有する有機物からなる群から選択される少なくとも１種を含有する組成物と、クレブシエラ（Klebsiella）属、シトロバクター（Citrobacter）属、エンテロバクター（Enterobacter）属、プロテウス（Proteus）属、シュードモナス属（Pseudomonas）、セラチア（Serratia）属及び、モルガネラ（Morganella）属からなる群から選択される少なくとも１種類の細菌（以下、「特定細菌」ともいう。）を含有する被消臭物と、を接触させて、上記特定細菌に由来する臭気を抑制する臭気抑制方法である。
【００１０】
本発明者らは特許文献１に記載された組成物を様々な被消臭物に適用して、臭気の抑制を試みたところ、特定細菌を含有する被消臭物では、その臭気が十分に抑制されないことを知見した。この理由は必ずしも明らかではないが、被消臭物に上記特定細菌が含有される場合、上記特定細菌に由来して（例えば、上記特定細菌の代謝によって）臭気が発生しこの臭気が十分に抑制されていないものと推測された。
本発明者は上記知見を元に、特定細菌に由来する臭気を抑制する方法を鋭意検討した結果、本発明の完成に至った。
【００１１】
被消臭物に組成物を接触する方法としては特に制限されないが、例えば、以下の方法が挙げられる。
・基布と、基布に含浸させた組成物とを有するワイパーを用いて、被消臭物を拭いて、組成物と被消臭物とを接触させる方法（ワイプ法）
・スプレー容器と、スプレー容器に収納された組成物とを有するスプレーを用いて、被消臭物に組成物を噴霧して、被消臭物と組成物とを接触させる方法（スプレー法）
【００１２】
（ワイプ法）
ワイプ法では、後述する組成物を基布に含浸させたワイパーを用いる。ワイパーを用いて被消臭物（被消臭物の詳細は後述する）を拭く方法としては特に制限されず、公知の方法が使用できる。
【００１３】
本方法で使用する基布としては、特に制限されず、天然繊維で形成されたものであっても、化学繊維で形成されたものであってもよい。
天然繊維としては、例えば、パルプ、綿、麻、亜麻、羊毛、キヤメル、カシミヤ、モヘヤ、及び絹等が挙げられる。
化学繊維の材料としては、レーヨン、ポリノジック、アセテート、トリアセテート、ナイロン、ポリエステル、ポリアクリロニトリル、ポリビニルアルコール、ポリ塩化ビニル、ポリ塩化ビニリデン、ポリエチレン、ポリプロピレン、ポリウレタン、ポリアルキレンパラオキシベンゾエート、及びポリクラール等が挙げられる。
【００１４】
なかでも、これらの基布のうち、組成物が含浸しやすい点で、親水性の基布が好ましい。親水性の基布とは、例えば、水酸基、アミノ基、カルボキシ基、アミド基、及びスルホニル基等の親水性基を有する繊維を含む基布である。親水性の基布としては、具体的には、植物性繊維、綿、パルプ、動物性繊維、レーヨン、ナイロン、ポリエステル、ポリアクリロニトリル、及びポリビニルアルコール等が挙げられる。
なかでも、基布としては、不織布、布、タオル、ガーゼ、及び脱脂綿等が挙げられ、なかでも不織布が好ましい。
また、基布の目付（単位面積当たりの質量）は、１００ｇ／ｍ２以下が好ましい。上記組成物を基布に含浸させる際の含浸量は、基布の質量に対して１倍以上の量が好ましい。
【００１５】
（スプレー法）
スプレー法では、スプレー容器と、スプレー容器に収納された組成物とを有するスプレーを用いる。スプレーを用いて、被消臭物に組成物を噴霧する方法としては特に制限されず、公知の方法が使用できる。
なお、典型的には、スプレーとしては、トリガー形態、ポンプ形態、及び、スプレー容器に組成物と噴射剤とが充填されたエアゾール形態等が挙げられる。噴射剤としては、特に制限されないが、例えば液化石油ガス等が挙げられる。
【００１６】
〔被消臭物〕
上記被消臭物は、特定細菌を含有する。被消臭物が特定細菌を含有する形態としては特に制限されない。
被消臭物は、更に、基質を含有することが好ましい。基質としては、特に制限されないが、レシチン、メチオニン、尿素、及び、コリン等が挙げられる。すなわち、被消臭物は、特定細菌と基質とを含有することが好ましい。
被消臭物が特定細菌と基質とを含有する形態としては特に制限されない。基質は、典型的には、尿（ヒト及びヒト以外の動物の尿を意味し、特に、尿路感染症を罹患したヒト及びヒト以外の動物の尿が好ましい）、糞便、汗、喀痰、及び、食べかす等に含有されることが多く、基質が尿、又は、糞便に含有される場合に、本発明はより優れた効果を発揮し、特に尿に基質が含有される場合に、更に優れた効果を発揮する。
基質が尿に含有される場合を例に、被消臭物の形態について具体的に説明する。
被消臭物としては、基材に特定細菌を含有する尿が吸収、又は、吸着されたもの、基材上に特定細菌を含有する尿が配置されたもの、特定細菌を含有する尿自体等が挙げられる。この場合、基材としては、特に制限されないが、例えば、下着類を含む衣服、寝具、おむつ等の介護用品、便器、床、及び、壁等が挙げられる。
【００１７】
被消臭物中では、特定細菌に由来して悪臭物質（臭気）が産生されると推測される。例えば、尿を含有する被消臭物中では、典型的には特定細菌が発現するウレアーゼによって、尿中の尿素（基質）が分解され、アンモニアが生ずる。このように、上記被消臭物からは、特定細菌に由来して、悪臭物質（臭気）が発生すると推測される。
【００１８】
より具体的には、本方法は、Klebsiella oxytoca、Klebsiella pneumoniae、Citrobacter freundii、Citrobacter diversus、Enterobacter aerogenes、Enterobacter cloacae、Proteus mirabilis、Proteus vulgaris、Pseudomonas aeruginosa、Serratia marcescens、及び、Morganella morganii等の細菌を含有する被消臭物における、上記細菌に由来する臭気の抑制により優れた効果を有する。
【００１９】
〔組成物〕
上記組成物は、第１の金属を含有する無機物（以下「無機物（１）」又は「第１金属含有物」ともいう。）、並びに、第１の金属とは異なる第２の金属を含有する無機物（以下「無機物（２）」ともいう。）、及び、上記第２の金属を含有する有機物からなる群から選択される少なくとも１種（以下、「第２金属含有物」ともいう。）を含有する。
なお、本明細書において、単に「金属」という時は、金属単体（金属単体粒子）、金属イオン、及び、化合物中に含有される金属原子を含むものとする。
【００２０】
＜無機物（１）＞
上記組成物は無機物（１）を含有する。組成物中における無機物（１）の含有量としては特に制限されないが、一般に、組成物の全固形分に対して、０．００１〜８０質量％が好ましい。無機物（１）は、１種を単独で用いても、２種以上を併用してもよい。２種以上の無機物（１）を併用する場合には、合計含有量が上記範囲内であることが好ましい。
【００２１】
無機物（１）は、固形物であっても、液状物であってもよいが、本発明の効果により優れる点で、無機物（１）は固形物が好ましく、固形物としては、粒子（組成物中で粒子として存在するもの）がより好ましい。
【００２２】
無機物（１）は第１の金属を含有する。無機物（１）の形態としては特に制限されず、第１の金属の単体（金属単体粒子）、第１の金属のイオン、及び、第１の金属を含有する無機化合物のいずれであってもよく、これらの混合物であってもよい。また、無機物（１）は、無機化合物と、第１の金属との複合体であってもよい。複合体としては、例えば、無機担体と、上記無機担体に担持された第１の金属（第１の金属の単体（金属単体粒子）、第１の金属のイオン、及び、第１の金属を含有する無機化合物のいずれであってもよい）とを有する金属担持担体（以下、「第１金属担持無機担体」ともいう。）が挙げられる。
なかでも、本発明の効果により優れる観点で、無機物（１）は、第１の金属の単体（粒子）、第１の金属のイオン、第１の金属の酸化物、及び、第１金属担持無機担体からなる群から選択される少なくとも１種が好ましく、第１金属担持無機担体がより好ましい。
【００２３】
第１の金属としては、特に制限されないが、銀、銅、亜鉛、水銀、鉄、鉛、ビスマス、チタン、錫、ジルコニウム、アルミニウム、及び、ニッケル等が挙げられ、なかでも、銀、銅、又は、亜鉛が好ましく、銀、又は、銅がより好ましく、銀が更に好ましい。
無機物（１）は、例えば、第１の金属の酸化物、窒化物、ハロゲン化物、シアン化物、セレン化物、硫化物、テルル化物、及び、第１の金属の塩等であってもよい。第１の金属の塩としては、例えば、ヒ酸塩、フッ化水素塩、臭素酸塩、塩素酸塩、クロム酸塩、シアン酸塩、ヘキサフルオロアンチモン酸塩、ヘキサフルオロヒ酸塩、ヘキサフルオロリン酸塩、ヨウ素酸塩、イソチオシアン酸塩、モリブデン酸塩、硝酸塩、亜硝酸塩、過塩素酸塩、過マンガン酸塩、過レニウム酸塩、リン酸塩、セレン酸塩、亜セレン酸塩、硫酸塩、亜硫酸塩、テトラフルオロほう酸塩、テトラタングステン酸塩、チオシアン酸塩、及び、バナジン酸塩等が挙げられる。
【００２４】
第１金属担持無機担体の無機担体としては特に制限されないが、無機酸化物（例えば、ゼオライト：結晶性アルミノケイ酸塩）、シリカゲル、及び、粘土鉱物等のケイ酸塩；ガラス（水溶性ガラスを含む）；リン酸ジルコニウム；リン酸カルシウム；活性炭；等が挙げられる。
なお、本明細書において、第１金属担持無機担体の無機担体を「第１の無機担体」という事がある。
【００２５】
無機担体としてはより具体的には、リン酸亜鉛カルシウム、リン酸カルシウム、リン酸ジルコニウム、リン酸アルミニウム、ケイ酸カルシウム、活性炭、活性アルミナ、シリカゲル、ガラス（酸化ケイ素）、ゼオライト、アパタイト、ヒドロキシアパタイト、リン酸チタン、チタン酸カリウム、含水酸化ビスマス、含水酸化ジルコニウム、及びハイドロタルサイト等が挙げられる。
無機担体としては、結晶性であっても、非晶性（アモルファス）であってもよいが、非晶性であることが好ましい。言い換えると、無機担体としてはガラスが好ましい。
ガラスを構成し得る材料としては、例えば、ケイ酸塩、ホウケイ酸塩、及びリン酸塩等（言い換えると、ケイ酸塩ガラス、ホウケイ酸塩ガラス、及びリン酸塩ガラス等）が挙げられる。なかでも、ケイ酸塩が好ましい。
上記ケイ酸塩は、アルカリ金属及びアルカリ土類金属からなる群から選ばれる１種以上の原子を含んでいることが好ましく、ケイ酸アルミニウムがより好ましい。
【００２６】
第１金属担持無機担体としては、第１の金属が担持された、金属担持ゼオライト、金属担持アパタイト、金属担持ガラス、金属担持リン酸ジルコニウム、又は、金属担持ケイ酸カルシウムが好ましく、金属担持アパタイト、又は、金属担持ガラスがより好ましく、金属担持ガラスが更に好ましい。
【００２７】
無機物（１）が粒子である場合、無機物（１）の粒子の平均粒径としては、特に制限されないが、一般に、０．０１μｍ以上が好ましく、０．０５μｍ以上がより好ましく、２０μｍ以下が好ましく、１５μｍ以下がより好ましい。
なお、無機物（１）の粒子の平均粒径は、電子顕微鏡を用いて観察することにより測定できる。具体的には、上記平均粒径は、無機物（１）の粒子について、一次粒子及び二次粒子（なお、「二次粒子」とは、一次粒子同士が融合あるいは接触して構成される集合体と定義する。）の直径を電子顕微鏡の画像から計測し、全粒子数の中の最も直径が小さい側の粒子数５％と、最も直径が大きい側の粒子数５％を除いた、９０％の範囲の粒子の直径を平均した値である。つまり、平均粒径は、一次粒子及び二次粒子から求められる値である。また、直径とは、粒子の外接円相当直径のことをいう。
なお、無機物（１）の粒子の粒子形状に大きく違いがない場合、堀場製作所社製のレーザー回折／散乱式粒度分布測定装置を用いて５０％体積累積径（Ｄ５０）を３回測定して、３回測定した値の平均値を平均粒径として代用してもよい。
【００２８】
無機物（１）の粒子の平均粒径は、従来公知の方法により調節でき、例えば、乾式粉砕及び湿式粉砕等の方法を採用できる。乾式粉砕においては、例えば、乳鉢、ジェットミル、ハンマーミル、ピンミル、回転ミル、振動ミル、遊星ミル、及びビーズミル等が適宜用いられる。また、湿式粉砕においては、各種ボールミル、高速回転粉砕機、ジェットミル、ビーズミル、超音波ホモジナイザー、及び高圧ホモジナイザー等が適宜用いられる。
例えば、ビーズミルにおいては、メディアとなるビーズの径、種類、及び混合量等を調節することで平均粒径を制御できる。
【００２９】
＜第２金属含有物＞
上記組成物は、無機物（２）、及び、第２の金属を含有する有機物からなる群から選択される少なくとも１種（第２金属含有物）を含有する。組成物中における第２金属含有物の含有量としては特に制限されないが、一般に、組成物の全固形分に対して、０．００１〜８０質量％が好ましい。第２金属含有物は、１種を単独で用いても、２種以上を併用してもよい。２種以上の第２金属含有物を併用する場合には、合計含有量が上記範囲内であることが好ましい。
【００３０】
第２の金属は、第１の金属とは異なる。ここで、「異なる」とは、金属元素の種類が異なることを意味する。
第２金属含有物の形態としては特に制限されず、第２の金属の単体（粒子）、第２金属のイオン、又は、第２の金属を含有する無機化合物（化合物の定義：化学変化によって2種又はそれ以上の元素の単体に分けることができる純粋物質をいう）若しくは有機物のいずれであってもよく、これらの混合物であってもよく、第２の金属の単体（粒子）、第２金属のイオン、及び、第２の金属を含有する無機物からなる群から選択される少なくとも１種が好ましい。第２金属含有物は、無機化合物及び／又は有機化合物と、第２の金属との複合体であってもよい。複合体としては、例えば、無機担体又は有機担体と、上記担体に担持された第２の金属とを有する金属担持担体、又は、第２の金属を含む無機化合物と上記無機化合物を覆うように配置された有機化合物とを含む有機無機複合体が好ましく、なかでも、無機担体と無機担体に担持された第２の金属とを有する金属担持無機担体がより好ましい。
【００３１】
第２金属含有物は、固形物であっても、液状物であってもよいが、本発明の効果により優れる点で、第２金属含有物は固形物が好ましく、固形物としては、粒子（組成物中で粒子として存在するもの）が好ましい。
【００３２】
なかでも、本発明の効果がより優れる点で、第２金属含有物としては、無機物（２）が好ましい。無機物（２）は、上記無機物（１）における第１の金属の形態としては、上記のほか、無機物（１）の説明における第１の金属を第２の金属に置き換えたものも使用できる。
【００３３】
第２の金属としては、特に制限されないが、銀、銅、亜鉛、水銀、鉄、鉛、ビスマス、チタン、錫、ジルコニウム、アルミニウム、及び、ニッケル等が挙げられ、銀、銅、ジルコニウム、又は、亜鉛が好ましく、銀、銅、又は、亜鉛がより好ましく、銀、又は、銅が更に好ましい。
第２の金属を含有する有機物としては、例えば、第２の金属の塩が挙げられる。第２の金属の塩としては、酢酸塩、アセチルアセトン酸塩、金属アセチリド、（ｃｉｓ，ｃｉｓ−１，５−シクロオクタジエン）−１，１，１，５，５，５−ヘキサフルオロアセチルアセトン酸塩、ジエチルジチオカルバミン酸塩、７，７−ジメチル−１，１，１，２，２，３，３−ヘプタフルオロ−４，６−オクタンジオン酸塩、乳酸塩、シュウ酸塩、ペルフルオロ酪酸塩、ペルフルオロプロピオン酸塩、ピクリン酸塩、プロピオン酸塩、スルファジアジン塩、ｐ−トルエンスルホン酸塩、トリフルオロメタンスルホン酸塩、及び、トリフルオロ酢酸塩等が挙げられる。
【００３４】
第２金属担持無機担体の無機担体としては、第１金属担持担体の無機担体として説明したものと同様のものが使用できる。なお、本明細書において、第２金属担持無機担体の無機担体を「第２の無機担体」という事がある。また、第２金属担持有機担体の有機担体としては、例えばポリマー粒子が挙げられる。
第２金属担持無機担体の具体例としては、第２金属が担持された、金属担持ゼオライト、金属担持アパタイト、金属担持ガラス、金属担持リン酸ジルコニウム、又は、金属担持ケイ酸カルシウムが好ましく、金属担持アパタイト、又は、金属担持ガラスがより好ましく、金属担持ガラスが更に好ましい。
【００３５】
第２金属含有物が粒子である場合、第２金属含有物の平均粒径としては、特に制限されないが、一般に、０．０１μｍ以上が好ましく、０．０５μｍ以上がより好ましく、２０μｍ以下が好ましく、１５μｍ以下がより好ましい。
なお、第２金属含有粒子の平均粒径の測定及び調整は、既に説明した無機物（１）の粒子の平均粒径の測定及び調整方法を使用できる。
【００３６】
＜その他の成分＞
上記組成物は、無機物（１）及び第２金属含有物以外の成分を含有することが好ましい。無機物（１）及び第２金属含有物以外の成分としては、溶剤、リン化合物、及び、親水性成分が挙げられる。また、上記組成物は、酸性材料、重合開始剤、分散剤、触媒、界面活性剤、香料、造膜剤、及び、有機系抗菌剤等を含有してもよい。以下では、上記各成分について説明する。
【００３７】
（溶剤）
上記組成物は溶剤を含有することが好ましい。
溶剤としては特に制限されず、水及び／又は有機溶剤が挙げられる。有機溶剤としては、メタノール、エタノール、ｎ−プロパノール、イソプロパノール、ｎ−ブタノール、イソブタノール、ｓｅｃ−ブタノール、ｔｅｒｔ−ブタノール、ｎ−ペンタノール、イソペンタノール、フェニルエチルアルコール、カプリルアルコール、ラウリルアルコール、及びミリスチルアルコール等のアルコール系溶剤；メチルセロソルブ、エチルセロソルブ、エチレングリコールジメチルエーテル、エチレングリコールジエチルエーテル、プロピレングリコールモノメチルエーテル、プロピレングリコールモノエチルエーテル、プロピレングリコールモノプロピルエーテル、プロピレングリコールジメチルエーテル、プロピレングリコールジエチルエーテル、エチレングリコールモノブチルエーテル、ジエチレングリコールモノブチルエーテル、トリエチレングリコールモノブチルエーテル、テトラエチレングリコールモノブチルエーテル、及びジプロピレングリコールモノブチルエーテル等のグリコールエーテル系溶剤；ベンゼン、トルエン、キシレン、及びエチルベンゼン等の芳香族炭化水素系溶剤；シクロペンタン、シクロヘキサン、メチルシクロヘキサン、及びエチルシクロヘキサン等の脂環族炭化水素系溶剤；テトラヒドロフラン、ジオキサン、ジイソプロピルエーテル、及びジ−ｎ−ブチルエーテル等のエーテル系溶剤；アセトン、メチルエチルケトン、及びメチルイソブチルケトン等のケトン系溶剤；酢酸メチル、酢酸エチル、酢酸ｎ−プロピル、酢酸イソプロピル、酢酸ｎ−ブチル、酢酸イソブチル、酢酸ｎ−アミル、酢酸イソアミル、酢酸ヘキシル、プロピオン酸エチル、及びプロピオン酸ブチル等のエステル系溶剤；１０％安息香酸デナトニウムアルコール溶液、ゲラニオール、八アセチル化ショ糖、ブルシン、リナロール、リナリールアセテート、及び酢酸等の親水性溶剤；が挙げられる。溶剤は１種を単独で用いても、２種以上を併用してもよい。
【００３８】
なかでも、本発明の効果により優れる観点から、組成物は、水、及び、アルコールからなる群から選択される少なくとも１種を含有することが好ましい。
組成物がアルコールを含有せず、水を含有する場合、組成物中の水の含有量としては特に制限されないが、組成物の全質量に対して、０．０１〜９９．９９９質量％が好ましい。
組成物が水を含有せず、アルコールを含有する場合、組成物中のアルコールの含有量としては特に制限されないが、組成物の全質量に対して、０．０１〜９９．９９９質量％が好ましい。
組成物が水とアルコールとを含有する場合、組成物中における水とアルコールの合計含有量としては特に制限されないが、組成物の全質量に対して、０．０１〜９９．９９９質量％が好ましい。この場合、水の含有量に対する、アルコールの含有量の含有質量比（アルコール／水）としては特に制限されないが１００〜０．０１が好ましい。
【００３９】
アルコールとしては上記で説明したものが使用できるが、溶剤へ第１の金属及び第２の金属がより溶出しにくく、結果として、より優れた本発明の効果が得られる点で、エタノール、又は、イソプロピルアルコールがより好ましい。
【００４０】
上記組成物が溶剤を含有する場合、組成物の固形分としては、特に制限されないが、組成物全質量に対して、０．０００１〜５０質量％が好ましい。溶剤は１種を単独で用いても、２種以上を併用してもよい。２種以上の溶剤を併用する場合、合計含有量が上記範囲内であることが好ましい。
【００４１】
（第３の金属を含有する無機物）
組成物は、第３の金属を含有する無機物（以下、「無機物（３）」又は「第３金属含有物」ともいう。）を含有することが好ましい。組成物中における無機物（３）の含有量としては特に制限されないが、一般に、組成物の全固形分に対して、０．０００１〜３０質量％が好ましい。
無機物（３）に含有される第３の金属は、第１の金属、及び、第２の金属のいずれとも異なれば、特に制限されないが、例えば、銀、銅、亜鉛、水銀、鉄、鉛、ビスマス、チタン、錫、ジルコニウム、アルミニウム、及び、ニッケル等が挙げられ、ジルコニウム、アルミニウム、又は、チタンが好ましく、ジルコニウムがより好ましい。
なお、無機物（３）は、は１種を単独で用いても、２種以上を併用してもよい。２種以上のリン化合物を併用する場合には、合計含有量が上記範囲内であることが好ましい。
【００４２】
無機物（３）は、リン原子を含有することが好ましい。リン原子を含有する無機物（３）としては特に制限されいが、アンモニア等の塩基性の悪臭物質をイオン交換して取り込み、より優れた本発明の効果が得られる点で、層状構造を有するリン酸金属塩が好ましい。層状構造を有するリン酸金属塩としては、例えば、リン酸ジルコニウム、リン酸チタン、及び、トリポリリン酸二水素アルミニウム等が挙げられる。すなわち、組成物は、リン酸ジルコニウム、リン酸チタン、及び、トリポリリン酸二水素アルミニウムからなる群から選択される少なくとも１種のリン化合物を含有することが好ましく、リン酸ジルコニウムを含有することがより好ましい。
【００４３】
（親水性成分）
上記組成物は、親水性バインダー前駆体及び親水性バインダーからなる群より選ばれる親水性成分を含むことが好ましい。
なお、親水性バインダー前駆体とは、縮合及び重合等の硬化反応により親水性バインダーを形成可能な材料を意味する。
また、親水性バインダーは、無機物（１）及び第２金属含有物を支持可能な親水性の膜を形成できる材料を意味する。親水性バインダーとしては、ガラス基板上に上記親水性バインダーからなる膜を形成した場合、例えば、水接触角が６０°以下となるもの好ましく、５０°以下となるものが好ましい。水接触角の下限は特に制限されないが、一般に５°以上が好ましい。
なお、水接触角は、ＪＩＳ Ｒ ３２５７：１９９９の静滴法に基づいて測定を行う。測定には、協和界面科学株式会社製ＦＡＭＭＳ ＤＭ−７０１を用いる。
【００４４】
親水性成分としては、なかでも、堅牢性により優れる点で、シリケート系化合物、親水性基を有するモノマー（以下、「親水性モノマー」ともいう。）、及び親水性基を有するポリマー（以下、「親水性ポリマー」ともいう。）からなる群から選択される少なくとも１種が好ましい。
なお、親水性基を有するモノマーとは、親水性基と重合性基とを有する化合物を意味する。親水性モノマーは、上記組成物が後述する重合開始剤を含む場合、重合して親水性ポリマーを形成する。
以下に、シリケート系化合物、親水性モノマー、及び、親水性ポリマーについて、それぞれ説明する。
【００４５】
・シリケート系化合物
本明細書において、シリケート系化合物とは、ケイ素原子に加水分解性基が結合した化合物、その加水分解物、及びその加水分解縮合物からなる群から選択される化合物であり、例えば、下記式（１）で表される化合物、その加水分解物、及びその加水分解縮合物からなる群から選択される少なくとも１種が挙げられる。
式（１）  Ｓｉ−（ＯＲ）４
上記式（１）中、Ｒは、炭素数１〜４のアルキル基を表し、同一でも異なっていてもよい。
【００４６】
上記式（１）で表される化合物としては、テトラメチルシリケート、テトラエチルシリケート、テトラ−ｎ−プロピルシリケート、テトラ−ｉ−プロピルシリケート、テトラ−ｎ−ブチルシリケート、テトラ−ｉ−ブチルシリケート、テトラ−ｔ−ブチルシリケート、メチルエチルシリケート、メチルプロピルシリケート、メチルブチルシリケート、エチルプロピルシリケート、及びプロピルブチルシリケート等が挙げられる。
【００４７】
式（１）で表される化合物の加水分解物とは、式（１）で表される化合物中のＯＲ基が加水分解して得られる化合物を意図する。なお、上記加水分解物は、ＯＲ基のすべてが加水分解されているもの（完全加水分解物）であっても、ＯＲ基の一部が加水分解されているもの（部分加水分解物）であってもよい。つまり、上記加水分解物は、完全加水分解物、部分加水分解物、又は、これらの混合物であってもよい。
また、式（１）で表される化合物の加水分解縮合物とは、式（１）で表される化合物中のＯＲ基が加水分解し、得られた加水分解物を縮合して得られる化合物を意図する。なお、上記加水分解縮合物としては、すべてのＯＲ基が加水分解され、かつ、加水分解物がすべて縮合されているもの（完全加水分解縮合物）であっても、一部のＯＲ基が加水分解され、一部の加水分解物が縮合しているもの（部分加水分解縮合物）であってもよい。つまり、上記加水分解縮合物は、完全加水分解縮合物、部分加水分解縮合物、又は、これらの混合物であってもよい。
なお、加水分解縮合物の縮合度としては、１〜１００が好ましく、１〜２０がより好ましく、３〜１５が更に好ましい。
【００４８】
式（１）で表される化合物は、水成分とともに混合されることにより、少なくとも一部が加水分解された状態となる。式（１）で表される化合物の加水分解物は、式（１）で表される化合物を水成分と反応させ、ケイ素に結合したＯＲ基をヒドロキシ基に変化させることにより得られる。加水分解に際しては必ずしも全てのＯＲ基が反応する必要はないが、塗布後に親水性を発揮するためにはなるべく多くのＯＲ基が加水分解されることが好ましい。また、加水分解に際して最低限必要な水成分の量は式（１）で表される化合物のＯＲ基と等しいモル量となるが、反応を円滑に進めるには大過剰の量の水が存在することが好ましい。
【００４９】
なお、上記シリケート系化合物の加水分解反応は室温でも進行するが、反応促進のために加温してもよい。また反応時間は長い方がより反応が進むため好ましい。また、触媒の存在下であれば半日程度でも加水分解物を得ることが可能である。
なお、一般に加水分解反応は可逆反応であり、系から水が除かれると上記シリケート系化合物の加水分解物はヒドロキシ基間で縮合を開始してしまう。従って、上記シリケート系化合物に大過剰の水を反応させて加水分解物の水溶液を得た場合、そこから加水分解物を無理に単離せずに水溶液のまま用いることが好ましい。
【００５０】
上記シリケート系化合物の好適態様としては、式（Ｘ）で表される化合物が挙げられる。
【００５１】
【化１】
2019087856.tif 000002
【００５２】
ここで、式（Ｘ）中、Ｒ１〜Ｒ４はそれぞれ独立に炭素数１〜４のアルキル基を表す。また、ｎは２〜１００の整数を表す。
ｎは、３〜１５が好ましく、５〜１０がより好ましい。
【００５３】
上記シリケート系化合物の市販品としては、例えば、コルコート社製「エチルシリケート４８」、及び三菱化学社製「ＭＫＣシリケート  ＭＳ５１」等が挙げられる。
なお、シリケート系化合物は１種を単独で用いても、２種以上を併用してもよい。
【００５４】
・親水性を有するモノマー（親水性モノマー）
親水性基としては特に制限されず、例えば、ポリオキシアルキレン基（例えば、ポリオキシエチレン基、ポリオキシプロピレン基、オキシエチレン基とオキシプロピレン基がブロック又はランダム結合したポリオキシアルキレン基）、アミノ基、カルボキシ基、カルボキシ基のアルカリ金属塩、ヒドロキシ基、アルコキシ基、アミド基、カルバモイル基、スルホンアミド基、スルファモイル基、スルホン酸基、及び、スルホン酸基のアルカリ金属塩等が挙げられる。親水性モノマー中における親水性基の数は特に制限されないが、得られる膜がより親水性を示す点より、２個以上が好ましく、２〜６個がより好ましく、２〜３個が更に好ましい。
【００５５】
重合性基としては特に制限されず、例えば、ラジカル重合性基、カチオン重合性基、及びアニオン重合性基等が挙げられる。ラジカル重合性基としては、（メタ）アクリロイル基、アクリルアミド基、ビニル基、スチリル基、及び、アリル基等が挙げられる。カチオン重合性基としては、ビニルエーテル基、オキシラニル基、及び、オキセタニル基等が挙げられる。重合性基としては、なかでも、（メタ）アクリロイル基が好ましい。
親水性モノマー中における重合性基の数は特に制限されないが、得られる膜の機械的強度がより優れる点で、２個以上が好ましく、２〜６個がより好ましく、２〜３個が更に好ましい。
【００５６】
親水性モノマーの重合により形成される親水性ポリマーの主鎖の構造は特に制限されず、例えば、ポリウレタン、ポリ（メタ）アクリレート、ポリスチレン、ポリエステル、ポリアミド、ポリイミド、及び、ポリウレア等が挙げられる。
親水性モノマーは１種を単独で用いても、２種以上を併用してもよい。
【００５７】
（親水性を有するポリマー（親水性ポリマー））
親水性ポリマーとしては特に制限されず、公知のものを使用できる。なお、親水性基の定義は、上述したとおりである。
親水性ポリマーとしては、上記親水性モノマーを重合して得られるポリマーが挙げられる。それ以外にも、例えば、セルロース系化合物が挙げられる。セルロース系化合物とは、セルロースを母核とする化合物を意図し、例えば、カルボキシメチルセルロースのほか、トリアセチルセルロースを原料とするナノファイバー等が挙げられる。
親水性ポリマーの重量平均分子量は特に制限されないが、溶解性等取扱い性がより優れる点で、１，０００〜１，０００，０００が好ましく、１０，０００〜５００，０００がより好ましい。なお、本明細書において、重量平均分子量は、ゲルパーミエーションクロマトグラフィー（ＧＰＣ）測定でのポリスチレン換算値として定義される。
親水性ポリマーは１種を単独で用いても、２種以上を併用してもよい。
【００５８】
上記組成物中における親水性成分の含有量としては特に制限されないが、組成物の全固形分に対して、０．５〜９９．８質量％が好ましく、１〜９０質量％がより好ましく、１．５〜９９質量％が更に好ましい。
なお、親水性成分は１種を単独で用いても、２種以上を併用してもよい。２種以上の親水性成分を併用する場合、合計含有量が上記範囲内であることが好ましい。
【００５９】
（酸性材料）
組成物は、酸性材料を含有してもよい。組成物中における酸性材料の含有量としては特に制限されないが、一般に、組成物の全質量に対して、０．０００１〜５０質量％が好ましい。酸性材料は１種を単独で用いても、２種以上を併用してもよい。２種以上の酸性材料を併用する場合には、合計含有量が上記範囲内であることが好ましい。
【００６０】
組成物が、酸性材料を含有すると、アンモニア等の塩基性の悪臭物質をより効率的に消臭できる。なかでも、組成物のｐＨが６．５以下となるよう、酸性材料の種類及び量が選択されることが好ましい。
酸性材料としては、リン酸、及び、硫酸等の無機酸；リンゴ酸、乳酸、酒石酸、サリチル酸、グルコン酸、アジピン酸、フィチン酸、フマル酸、コハク酸、アスコルビン酸、ソルビン酸、グリオキシル酸、メルドラム酸、グルタミン酸、ピクリン酸、アスパラギン酸、酢酸、ギ酸、及び、クエン酸等の有機酸；等が挙げられる。
なお、本明細書において、酸性材料は、上記リン化合物には含まれないものとする。
【００６１】
（重合開始剤）
上記組成物が親水性モノマーを含有する場合、上記組成物は、重合開始剤を含有することが好ましい。
重合開始剤としては特に制限されず、公知の重合開始剤を用いることができる。
重合開始剤としては、例えば、熱重合開始剤、及び、光重合開始剤等が挙げられる。
重合開始剤としては、例えば、ベンゾフェノン、及び、フェニルフォスフィンオキシド等の芳香族ケトン類；α−ヒドロキシアルキルフェノン系化合物（ＢＡＳＦ社製、ＩＲＧＡＣＵＲＥ１８４、１２７、２９５９、及び、ＤＡＲＯＣＵＲ１１７３等）；フェニルフォスフィンオキシド系化合物（モノアシルフォスフィンオキサイド：ＢＡＳＦ社製  ＩＲＧＡＣＵＲＥ  ＴＰＯ、ビスアシルフォスフィンオキサイド：ＢＡＳＦ社製  ＩＲＧＡＣＵＲＥ ８１９）；等が挙げられる。
なかでも、反応効率の観点で、光重合開始剤が好ましい。
【００６２】
上記組成物中における重合開始剤の含有量としては特に制限されないが、親水性モノマー１００質量部に対して、０．１〜１５質量部が好ましく、１〜６質量部がより好ましい。
なお、重合開始剤は、１種を単独で用いても、２種以上を併用してもよい。２種以上の重合開始剤を併用する場合、合計含有量が上記範囲内であることが好ましい。
【００６３】
（分散剤）
上記組成物は分散剤を含有するのが好ましい。
分散剤としては特に制限されず、公知の分散剤が使用できる。
組成物は、分散剤として、ノニオン系分散剤、及び、アニオン系分散剤からなる群から選択される少なくとも１種を含有するのが好ましい。無機物（１）及び第２金属含有物に対する親和性の観点から、カルボキシ基、リン酸基、及び、水酸基等のアニオン性の極性基を有する分散剤（アニオン系分散剤）がより好ましい。
アニオン系分散剤としては、市販品を使用できる。その具体例としては、ＢＹＫ社の商品名ＤＩＳＰＥＲＢＹＫ（登録商標）−１１０、−１１１、−１１６、−１４０、−１６１、−１６２、−１６３、−１６４、−１７０、−１７１、−１７４、−１８０、−２０１２、及び−２０１３等が好適に挙げられる。また、ＢＡＳＦ社の商品名ＥＦＫＡ−７７０１が挙げられる。
また、ノニオン系分散剤としてはＢＹＫ社の商品名ＤＩＳＰＥＲＢＹＫ−２０１０が挙げられる。
【００６４】
上記組成物中における分散剤の含有量としては特に制限されないが、組成物の全固形分に対して、２０質量％以下が好ましく、１０質量％以下がより好ましく、８質量％以下が更に好ましい。
分散剤は、１種を単独で用いても、２種以上を併用してもよい。２種以上の分散剤を併用する場合、合計含有量が上記範囲内であることが好ましい。
【００６５】
（触媒）
上記組成物がシリケート系化合物を含む場合、組成物は、シリケート系化合物の縮合を促進する触媒（以下「反応触媒」ともいう。）を含有してもよい。
【００６６】
触媒は特に制限されないが、アルカリ触媒及び有機金属触媒等が挙げられる。
アルカリ触媒の例としては、水酸化ナトリウム、水酸化カリウム、及び、水酸化テトラメチルアンモニウム等が挙げられる。
有機金属触媒の例としては、アルミニウムビス（エチルアセトアセテート）モノ（アセチルアセトネート）、アルミニウムトリス（アセチルアセトネート）、及びアルミニウムエチルアセトアセテートジイソプロピレート等のアルミキレート化合物、ジルコニウムテトラキス（アセチルアセトネート）、及びジルコニウムビス（ブトキシ）ビス（アセチルアセトネート）等のジルコニウムキレート化合物、チタニウムテトラキス（アセチルアセトネート）、及びチタニウムビス（ブトキシ）ビス（アセチルアセトネート）等のチタンキレート化合物、並びに、ジブチルスズジアセテート、ジブチルスズジラウレート、及びジブチルスズジオクチエート等の有機スズ化合物等が挙げられる。
触媒の種類は特に制限されないが、有機金属触媒が好ましく、なかでも、アルミキレート化合物、チタンキレート化合物、又は、ジルコニウムキレート化合物がより好ましく、アルミキレート化合物が更に好ましい。
【００６７】
触媒の含有量は、組成物の全固形分１００質量部に対して、０．０１〜２０質量部が好ましく、０．０２〜１５質量部がより好ましく、０．０３〜１０質量部が更に好ましい。
なお、触媒は１種を単独で用いても、２種以上を併用してもよい。２種以上の触媒を併用する場合、合計含有量が上記範囲内であることが好ましい。
【００６８】
（界面活性剤）
上記組成物は、界面活性剤を含有してもよい。界面活性剤は組成物の塗布性を向上する作用を有する。
界面活性剤としては特に制限されず、例えば、ノニオン性界面活性剤、アニオン性界面活性剤、カチオン性界面活性剤、及び、両性型界面活性剤等が挙げられる。
界面活性剤の含有量としては、組成物の全固形分１００質量部に対して、０．００１質量部以上が好ましい。なお、界面活性剤の含有量の上限値は特に制限されないが、組成物の全固形分１００質量部に対して、１０質量部以下が好ましく、５質量部以下がより好ましく、４質量部以下が更に好ましい。
なお、界面活性剤は１種を単独で用いても、２種以上を併用してもよい。２種以上を併用する場合は、それらの合計含有量が上記範囲内であることが好ましい。
【００６９】
ノニオン性界面活性剤としては、ポリエチレングリコールモノラウリルエーテル、ポリエチレングリコールモノステアリルエーテル、ポリエチレングリコールモノセチルエーテル、ポリエチレングリコールモノラウリルエステル、及び、ポリエチレングリコールモノステアリルエステル等が挙げられる。
【００７０】
イオン性界面活性剤としては、アルキル硫酸塩、アルキルベンゼンスルホン酸塩、及び、アルキルリン酸塩等のアニオン性界面活性剤；アルキルトリメチルアンモニウム塩、及び、ジアルキルジメチルアンモニウム塩等のカチオン性界面活性剤；アルキルカルボキシベタイン等の両性型界面活性剤が挙げられる。
【００７１】
（香料）
上記組成物は、香料を含有してもよい。
香料として、長谷川香料社製のフレーバーＨ−１、Ｈ−２、Ｈ−３、Ｈ−４、Ｈ−６、Ｈ−９、Ｈ−１０、Ｈ−１１、Ｈ−１２、Ｈ−１３、Ｈ−１４、高砂香料工業社製のフレーバーＴ−１００、Ｔ−１０１、Ｔ−１０２、Ｔ−１０３、Ｔ−１０４、Ｔ−１０５、Ｔ−１０６、Ｔ−１０７、ＥＤＡ−１７１、曽田香料社製フレーバーＳ−２０１、理研香料工業社製フレーバーＤＡ−４０等を含有してもよい。
香料の含有量は、組成物全質量に対して、例えば、０．０１〜５質量％が好ましい。
【００７２】
（造膜剤）
上記組成物は、造膜剤を含有してもよい。なお、本明細書において、造膜剤には、上述した、シリケート系化合物、親水性モノマー、及び、親水性ポリマーは含まれない。
造膜剤としては、熱可塑性樹脂が挙げられる。造膜剤は、例えば、後述する膜を形成した場合には、バインダーとして機能する。
熱可塑性樹脂としては、最低造膜温度が０〜３５℃の樹脂であることが好ましく、公知の熱可塑性樹脂が使用できる。熱可塑性樹脂としては、より具体的には、ポリウレタン樹脂、ポリエステル樹脂、（メタ）アクリル樹脂、ポリスチレン樹脂、フッ素樹脂、ポリイミド樹脂、フッ素化ポリイミド樹脂、ポリアミド樹脂、ポリアミドイミド樹脂、ポリエーテルイミド樹脂、セルロースアシレート樹脂、ポリウレタン樹脂、ポリエーテルエーテルケトン樹脂、ポリカーボネート樹脂、脂環式ポリオレフィン樹脂、ポリアリレート樹脂、ポリエーテルスルホン樹脂、ポリスルホン樹脂、シクロオレフィンコポリマーからなる樹脂、フルオレン環変性ポリカーボネート樹脂、脂環変性ポリカーボネート樹脂、及び、フルオレン環変性ポリエステル樹脂等が挙げられる。なかでも、（メタ）アクリル樹脂、又はウレタン樹脂が好ましい。
なお、熱可塑性樹脂は、１種を単独で用いても、２種以上を併用してもよい。
熱可塑性樹脂の含有量は、熱可塑性樹脂の種類等に応じて適宜調節すればよいが、例えば、組成物の全固形分量に対して、６０質量％以下が好ましく、５０質量％以下がより好ましい。
【００７３】
なお、組成物は、上記以外にも、本発明の効果を奏する範囲内において、有機系抗菌剤、紫外線吸収剤、防腐剤、ｐＨ調整剤、消泡剤、光触媒性材料、充填剤、老化防止剤、帯電防止剤、難燃剤、接着性付与剤、酸化防止剤、レベリング剤、艶消し剤、光安定剤、染料、顔料、及び、分散安定剤等の公知の添加剤を含有してもよい。
なお、有機系抗菌剤としては、特に制限されないが、例えば、第４アンモニウム塩、フェノールエーテル誘導体、イミダゾール誘導体、スルホン誘導体、Ｎ−ハロアルキルチオ化合物、アニリド誘導体、ピロール誘導体、ピリジン系化合物、トリアジン系化合物、ベンゾイソチアゾリン系化合物、及び、イソチアゾリン系化合物等が挙げられる。
【００７４】
＜組成物のｐＨ＞
上記組成物のｐＨは特に制限されないが、アンモニア等の塩基性の悪臭物質をより効率に除去できる観点で、６．５以下が好ましい。なお、ｐＨは、市販のｐＨ測定メータ（例えば、東亜ディーケーケー社製のｐＨメータ ＨＭ−３０Ｒ等）を用いて測定できる。
【００７５】
＜組成物の粘度＞
上記組成物の粘度は特に制限されず、用途に応じて調整すればよい。
例えば、塗布性又はスプレー等に適用する場合、組成物の２５℃における粘度は、３００ｃＰ（センチポアズ：１ｃｐ＝１ｍＰａ・ｓ）以下が好ましく、２００ｃＰ以下がより好ましく、０．１〜１５０ｃＰが更に好ましい。
また、抗菌性及び消臭性の効果を長時間持続させる場合は、組成物の２５℃における粘度は、２５０ｃＰ以上が好ましく、３００ｃＰ以上がより好ましく、４００ｃＰ以上が更に好ましい。なお、その上限は、例えば、５００ｃＰ以下である。
なお、粘度は、東機産業社製ＶＩＳＣＯＭＥＴＥＲ  ＴＵＢ−１０、又は、セコニック社製ＳＥＫＯＮＩＣ  ＶＩＳＣＯＭＥＴＥＲを用いて測定できる。
【００７６】
＜ゼータ電位＞
上記組成物のゼータ電位は、特に限定されないが、組成物中において、粒状物が適度に分散して耐沈降性により優れることを考慮すると、適切な範囲に調整することが好ましい。上記組成物のゼータ電位は、８０ｍＶ〜−８０ｍＶが好ましく、７０ｍＶ〜−７０ｍＶがより好ましく、６０ｍＶ〜−６０ｍＶが更に好ましい。
なお、ゼータ電位は、公知の方法を用いて測定することができ、分散液をガラス製の専用測定セルに所定量導入し、大塚電子社製  ＥＬＳＺ１ＥＡＳを用いて測定することができる。
【００７７】
＜組成物の製造方法＞
上記組成物は、上述した必須成分及び任意成分を、適宜混合することによって調製できる。なお、上記成分の混合の順番は特に制限されない。
【００７８】
［臭気抑制方法の第２実施形態］
本発明の第２の実施形態に係る臭気抑制方法は、無機物（１）、及び、第２金属含有物を含有する膜と、特定細菌を含有する被消臭物と、を接触させて、特定細菌に由来する臭気を抑制する臭気抑制方法である。
【００７９】
上記膜に被消臭物を接触させる方法としては特に制限されないが、典型的には、基材と、基材上に形成された上記膜とを有する膜付き基材に、既に説明した被消臭物（例えば、尿等）を接触させる方法が挙げられる。
なお、上記基材として、既に説明したものの他、形状が、板状、フィルム状、シート状、チューブ状、繊維状、及び、粒子状等であって、金属、ガラス、セラミックス、及び、プラスチック（樹脂）等からなる基材も使用できる。
【００８０】
〔膜〕
上記膜は、無機物（１）、及び、第２金属含有物を含有する。これらは、既に説明した組成物中における無機物（１）、及び、第２金属含有物の形態と同様である。
上記膜は、上記以外の成分として、親水性バインダー、及び、リン化合物を含有することが好ましい。また、本発明の効果を奏する範囲内において、その他の成分を含有してもよい。なお、リン化合物、及び、その他の成分の形態は、組成物が含有するその他の成分として既に説明した形態と同様である。
【００８１】
＜親水性バインダー＞
膜は、親水性バインダーを含有することが好ましい。親水性バインダーとしては特に制限されないが、例えば、ケイ素原子に加水分解性基が結合した化合物の加水分解物、及びその加水分解縮合物；親水性基を有するポリマー等が挙げられ、ケイ素原子に加水分解性基が結合した化合物の加水分解物、及びその加水分解縮合物からなる群から選択される少なくとも１種が好ましい。
なお、ケイ素原子に加水分解性基が結合した化合物の好ましい形態、及び、親水性基を有するポリマーの好ましい形態は、既に説明したとおりである。
【００８２】
＜膜の製造方法＞
膜は、典型的には、既に説明した組成物を乾燥又は硬化して得られる。なお、組成物が親水性成分として親水性バインダー前駆体を含有する場合、上記膜は、組成物の塗膜（組成物層）を硬化して得られる。言い換えると、上記膜は、上記組成物層の硬化処理によって、組成物層中の親水性バインダー前駆体を親水性バインダーとすることにより得られる。これに対して、上記組成物中の親水性成分が親水性バインダーである場合、組成物に対して硬化処理を実施する必要はない。
【００８３】
＜膜の膜厚＞
膜の膜厚としては特に制限されないが、０．００１〜５０μｍが好ましく、０．０１〜１０μｍがより好ましい。
なお、上記膜厚とは、膜のサンプル片を樹脂に包埋して、ミクロトームで断面を削り出し、削り出した断面を走査電子顕微鏡で観察し測定する。膜の任意の１０点の位置における厚みを測定し、それらを算術平均した値を意図する。
【００８４】
＜膜のｐＨ＞
膜の膜面ｐＨは、特に制限されないが、特にアンモニア及びトリメチルアミン等の悪臭物質（臭気）に対する消臭性により優れる点で、６．５以下が好ましく、５．０以下がより好ましく、４．５以下が更に好ましい。膜の膜面ｐＨの下限は、特に制限されないが、例えば、１．０以上である。
なお、本明細書において、膜の膜面ｐＨは、膜面に０．０２ｍＬの液滴（純水）を滴下し、１分間経過した後、その液滴のｐＨを、堀場製作所社製のｐＨメータ ＬＡＱＵＡ Ｆ−７２を用いて測定することにより求めたときの値である。
【００８５】
膜は、ｐＨが低いまま保存されると、膜中の抗菌剤が変質して抗菌作用が低下する場合がある。このため、例えば、膜は、オムツ等の用途に適用される場合、尿等の被消臭物が膜面に付着したときに膜面ｐＨが上記数値範囲（好ましくは膜面ｐＨ６．５以下）となるようにすることが好ましい。
具体的な方法としては、例えば、酸性材料を含有する膜において、酸性材料を有機酸とする方法が挙げられる。有機酸は揮発性が低いため、乾燥状態では親水性バインダーに固着して存在する。このため、膜が乾燥状態にあるときは、膜面ｐＨは中性付近で保持される。一方、被消臭物が膜面に付着すると、被消臭物の含有する水分により膜表面の有機酸が溶解し、膜の膜面ｐＨが所定値以下となる。
また、他の方法としては、水等に溶解する皮膜と、上記皮膜内に内包された酸性材料とからなるマイクロカプセルを使用する方法が挙げられる。上記マイクロカプセルを含む膜の膜面に被消臭物が付着すると、マイクロカプセルの皮膜が溶解して酸性材料が露出し、膜の膜面ｐＨが所定値以下となる。
【実施例】
【００８６】
以下に実施例に基づいて本発明を更に詳細に説明する。以下の実施例に示す材料、使用量、割合、処理内容、及び、処理手順等は、本発明の趣旨を逸脱しない限り適宜変更することができる。したがって、本発明の範囲は以下に示す実施例により限定的に解釈されるべきものではない。【００８７】
［実施例１］
容器中でエタノール２７８ｇを攪拌しながら、純水１５２ｇ、シロキサン化合物であるバインダー（三菱化学社製「ＭＫＣ（登録商標）シリケート」ＭＳ５１」）９．５ｇ、アルミキレートＤ（アルミニウムビス（エチルアセトアセテート）モノ（アセチルアセトネート）、エタノール希釈：固形分濃度１質量％）１５ｇ、ノニオン性界面活性剤（日本エマルジョン社製「エマレックス７１５」、純水希釈：固形分濃度０．５質量％）４０ｇ、アニオン性界面活性剤（ジ（２−エチルヘキシル）スルホコハク酸ナトリウム、純水希釈：固形分濃度０．２質量％）１０ｇ、を順次加えた後、イソプロパノール１５ｇ、分散剤（ＢＹＫ社製「ＤＩＳＰＥＲＢＹＫ（登録商標）−１８０」）１ｇ、平均粒径を０．６μｍに制御した銀担持ガラス（富士ケミカル社製、エタノール希釈：固形分含有量３０質量％、銀担持ガラスは、第１の金属を含有する無機物に該当する。）１ｇを加え、銅担持ガラス（東亞合成製「ＮＳ-２０Ｃ」、固形分含有量１００質量％、銅担持ガラスは、第２の金属を含有する無機物に該当する。）３ｇ、リン酸ジルコニウム（東亞合成製「ＮＳ-１０」、固形分含有量１００質量％、リン化合物に該当する。）３ｇを加え、２０分間攪拌し、組成物Ａを得た。
なお、調製した組成物については、上記記載のｐＨメータを使用して、２５℃におけるｐＨを測定した。結果を表１に示した。【００８８】
上記実施例と同様の方法により、表１に記載した成分を混合し、固形分含有量を実施例１の組成物と同様にして、各実施例及び各比較例に係る組成物を得た。また、ｐＨを測定した結果を表１に示した。なお、各組成物は、組成物中の水の含有量（質量％）、及び、アルコールの合計含有量（質量％）が表１に記載したとおりになるように、溶媒（希釈用の溶媒）の組成を変更した。
なお、表１中における各略号は、以下の内容を表す。
・酸化銅粒子：和光純薬工業製「酸化銅（ＩＩ）」の平均粒径１μｍに制御したもの
・銀粒子：和光純薬工業製「銀、粉末」の平均粒径１μｍに制御したもの
・酸化亜鉛粒子：（和光純薬工業製「酸化亜鉛」の平均粒径１μｍに制御したもの）
・銅粒子/表面有機層（ポリスチレン）粒子：和光純薬工業製「銅、粉末」（平均粒径１μｍに制御したもの）を、末端にチオール基を有するポリスチレンのＴＨＦ（テトラヒドロフラン）溶液に１５時間浸漬し、乾燥させて作製したもの
・銀粒子/表面有機層（ゼラチン）粒子：純水、硝酸銀水溶液、及び、亜硫酸ナトリウムを混合した液にゼラチン水溶液を混合した液を乾燥させたものを平均粒径０．３μｍに制御して作製したもの
・銅フタロシアニン：和光純薬工業製「フタロシアニン銅（ＩＩ）」の平均粒径１μｍに制御したもの
・「種別」欄の「Ａ」：金属を含有する無機物
・「種別」欄の「Ｂ」：金属を含有する有機物
・「−」：その化合物を用いなかったことを表す。【００８９】
＜消臭性評価＞
不織布を準備し、不織布１００ｃｍ２当たり、各実施例及び比較例の組成物が１ｇ付着するように、不織布に対して組成物を噴射した。次に、得られた組成物付き不織布を２５℃にて２日間乾燥し、膜付き基材を得た。また、ＰＥＴ（ポリエチレンテレフタレート）基材上の同様に噴射して得られた膜の膜面ｐＨを表１に示した。【００９０】
次に、臭気「Ｅ」のアンモニア臭がする尿を上記膜付き基材に１０ｇ噴霧し、室温放置した。放置後、１０分後、及び、８時間後の検体並びに対照検体の臭いを、３人のパネラーに嗅がせ、各検体の臭気を以下の基準で評価させた。（３人のパネラー間で評価結果に差はなかった。）結果は、表１の「消臭性」欄に示した。
なお、尿中（とりわけ尿路感染症患者の尿）には複数の菌を含んでおり、代表的な菌である大腸菌、ブドウ球菌に加えて、クレブシエラ属、シトロバクター属、エンテロバクター属、プロテウス属、シュードモナス属、モルガネラ属、及び、セラチア属等の細菌が混在しており、本評価試験で採用した尿も同様に複数の菌が存在している。
従って、本評価において、１０分後の評価結果は、もともと尿中に含まれる悪臭物質に対する消臭効果の程度を表し、８時間後の評価結果は、尿中に存在する上記細菌に由来する悪臭物質に対する消臭効果の程度を表しているものと考えられる。【００９１】
・評価基準
「ＡＡ」：臭気を感じない。
「Ａ」：ほぼ臭気を感じない。
「Ｂ」：わずかに臭気を感じる。
「Ｃ」：やや臭気を感じる。
「Ｄ」：臭気を感じる。
「Ｅ」：強く臭気を感じる。【００９２】
上記官能評価で使用したのとは別の、新たな膜付き基材について、ＪＩＳ Ｚ ２８０１：２０１２記載の評価方法に準拠し、大腸菌（Escherichia coli、表中は、「E.coli」と記載した。）、黄色ブドウ球菌(Staphylococcus aureus、表中は、「S.aureus」と記載した。）、及び、特定細菌（Klebsiella pneumoniae [K.pneumoniae]、Citrobacter freundii [C.freundii]、Proteus mirabilis [P.mirabilis]、Enterobacter cloacae [E.cloacae]、Morganella morganii [M.morganii]、Pseudomonas aeruginosa [P.aeruginosa]、Serratia marcescens [S.marcescens]）をそれぞれ培養して得た菌液への接触時間を８時間に変更して試験を実施した。試験後の抗菌活性値を測定し、以下の評価基準に基づいて評価した。細菌種ごとの結果を表１の「抗菌性」欄に示した。なお、表１において、各細菌の属名は頭文字のみ示している。【００９３】
・評価基準
「ＡＡ」：抗菌活性値が３．２以上だった。
「Ａ」：抗菌活性値が２．２以上、３．２未満だった。
「Ｂ」：抗菌活性値が１．５以上、２．２未満だった。
「Ｃ」：抗菌活性値が１．０以上、１．５未満だった。
「Ｄ」：抗菌活性値が１．０未満だった。【００９４】
以下の表１は、表１（その１）〜表１（その３）の３つに分割されている。各組成物の成分及び試験結果は、表１（その１）〜表１（その３）の各行にわたって記載されている。具体的には、実施例１の組成物は、第１金属含有物として銀担持ガラス（第１金属がＡｇ（銀）であり、Ａ：金属を含有する無機物に該当する）を０．３ｇ含有し、第２金属含有物として、銅担持ガラス（第２金属がＣｕ（銅）であり、Ａ：金属を含有する無機物に該当する）を３ｇ含有し、第３金属含有物として、リン酸ジルコニウム（第３金属がＺｒ（ジルコニウム）であり、Ａ：金属を含有する無機物に該当する）を３ｇ含有し、組成物中における水の含有量が３８質量％であり、アルコールの合計含有量が５９質量％であり、組成物（液）のｐＨが６．２であり、膜面ｐＨが６．１であり、消臭性が、１０分後が「Ｂ」であり、８時間後が「ＡＡ」であり、抗菌性が、Klebsiella pneumoniae（肺炎桿菌）に対して「ＡＡ」、Citrobacter freundiiに対して「ＡＡ」、Proteus mirabilisに対して「ＡＡ」、Enterobacter cloacaeに対して「ＡＡ」、Pseudomonas aeruginosa（緑膿菌）に対して「ＡＡ」、Morganella morganiiに対して「ＡＡ」、Serratia marcescensに対して「ＡＡ」、Escherichia coli（大腸菌）に対して「ＡＡ」、及び、Staphylococcus aureus（黄色ブドウ球菌）に対して「ＡＡ」だったことを表している。【００９５】
【表１】
2019087856.tif 000003
【００９６】
【表２】
2019087856.tif 000004
【００９７】
【表３】
2019087856.tif 000005
【００９８】
表１に示した結果から、実施例１〜実施例１５に示すとおり、第１の金属を含有する無機物、並びに、第１の金属とは異なる第２の金属を含有する無機物、及び、第２の金属を含有する有機物からなる群から選択される少なくとも１種を含有する組成物と、特定細菌を含有する被消臭物と、を接触させることで、特定細菌に由来する臭気を抑制することができることがわかった。
一方、比較例１〜５の方法では、本発明の効果が得られなかった。【００９９】
また、組成物が無機担体と無機担体に担持された第２の金属とを有する金属担持無機担体を含有する、実施例１の方法は、実施例１５の方法と比較して、より優れた本発明の効果を有していた。
また、組成物が、第２の金属を含有する無機物を含有し、第１の金属が銀であり、第２の金属が銅である、実施例１の方法は、実施例１１の方法と比較して、より優れた本発明の効果を有していた。
また、組成物が、第２の金属を含有する無機物を含有し、第１の金属を含有する無機物として、第１の無機担体と第１の無機担体に担持された銀とを有する金属担持無機担体を含有して、第２の金属を含有する無機物として、第２の無機担体と第２の無機担体に担持された銅とを有する金属担持無機担体を含有する、実施例１の方法は、実施例１０の方法と比較して、より優れた本発明の効果を有していた。
また、組成物が、更に、第１の金属、及び、第２の金属のいずれとも異なる第３の金属を含有する無機物を含有し、上記無機物が、リン原子を含有する、実施例１の方法は、実施例２の方法と比較して、より優れた本発明の効果を有していた。
【国際調査報告】
2019087856.tif 000006
2019087856.tif 000007
2019087856.tif 000008
2019087856.tif 000009